(57)【要約】  【課題】脂肪酸エステルおよびZerewitinoff活性水素原子を有する開始化合物から出発するポリエーテルエステルポリオールの製造方法を提供する。  【解決手段】Zerewitinoff活性水素原子を有する開始化合物(ａ)を、少なくとも１つのアルキレンオキシド(ｂ)と、第三アミンおよび所望により置換されたイミダゾールからなる群から選択される少なくとも１つのアミン(ｃ)の存在下および少なくとも１つの脂肪酸エステル(ｄ)の存在下に反応させることを含んでなる、第１のポリエーテルエステルポリオールの製造方法であって、(ｄ)を、(ｂ)の計量添加前、添加中または添加後に添加し、成分(ｂ)の計量添加前に、第２のポリエーテルエステルポリオール(ｅ)を、成分(ａ)、(ｂ)、(ｃ)、(ｄ)および(ｅ)の合計重量を基準に３.０〜２０.０重量％の量で、成分(ａ)、(ｃ)および所望により(ｄ)と混合する方法によって上記課題が解決される。【選択図】なし【特許請求の範囲】
【請求項１】
Zerewitinoff活性水素原子を有する開始化合物(ａ)を、少なくとも１つのアルキレンオキシド(ｂ)と、第三アミンおよび所望により置換されたイミダゾールからなる群から選択される少なくとも１つのアミン(ｃ)の存在下および少なくとも１つの脂肪酸エステル(ｄ)の存在下に反応させることを含んでなる、第１のポリエーテルエステルポリオールの製造方法であって、
(ｄ)を、(ｂ)の計量添加前、添加中または添加後に添加し、成分(ｂ)の計量添加前に、第２のポリエーテルエステルポリオール(ｅ)を、成分(ａ)、(ｂ)、(ｃ)、(ｄ)および(ｅ)の合計重量を基準に３.０〜２０.０重量％の量で、成分(ａ)、(ｃ)および所望により(ｄ)と混合する方法。
【請求項２】
(ｅ)を、成分(ａ)、(ｂ)、(ｃ)、(ｄ)および(ｅ)の合計重量を基準に、３.０〜２０.０重量％の量で使用する請求項１に記載の方法。
【請求項３】
(ｅ)を、成分(ａ)、(ｂ)、(ｃ)、(ｄ)および(ｅ)の合計重量を基準に、５.０〜１５.０重量％の量で使用する請求項１に記載の方法。
【請求項４】
(ａ)が、６０〜４００℃の範囲内の融点を有するか、または６０〜４００℃の温度範囲において分解する請求項１に記載の方法。
【請求項５】
(ａ)が、８０〜３００℃の範囲内の融点を有するか、または８０〜３００℃の温度範囲において分解する請求項１に記載の方法。
【請求項６】
(ａ)が、９５〜２８０℃の範囲内の融点を有するか、または９５〜２８０℃の温度範囲において分解する請求項１に記載の方法。
【請求項７】
(ａ)が、サッカロース、ペンタエリトリトール、ソルビトール、トリメチロールプロパン、ビスフェノールＦ、ビスフェノールＡ、１,３,５-トリヒドロキシベンゼン、ジアミノトルエンの異性体、ジアミノジフェニルメタンの異性体、ホルムアルデヒドとフェノール、メラミンまたは尿素のメチロール基含有縮合生成物、およびマンニッヒ塩基からなる群から選択される請求項１に記載の方法。
【請求項８】
(ｂ)が、エチレンオキシド、プロピレンオキシド、１,２-ブチレンオキシド、２,３-ブチレンオキシド、およびスチレンオキシドからなる群から選択される請求項１に記載の方法。
【請求項９】
(ｃ)が、Ｎ,Ｎ-ジメチルベンジルアミン、ジメチルアミノエタノール、ジメチルアミノプロパノール、Ｎ-メチルジエタノールアミン、トリメチルアミン、Ｎ,Ｎ-ジメチルシクロヘキシルアミン、Ｎ-メチルピロリジン、Ｎ,Ｎ,Ｎ',Ｎ'-テトラメチルエチレンジアミン、ジアザビシクロ[２,２,２]オクタン、１,４-ジメチルピペラジン、Ｎ-メチルモルホリン、未置換イミダゾール、およびアルキル置換されたイミダゾール誘導体からなる群から選択される請求項１に記載の方法。
【請求項１０】
(ｄ)を、綿実油、落花生油、ヤシ油、アマニ油、パーム核油、オリーブ油、コーン油、パーム油、ヒマシ油、レスケレッラ油、ナタネ油、ダイズ油、ジャトロファ油、ヒマワリ油、ニシン油、イワシ油、または獣脂の形態で使用する請求項１に記載の方法。
【請求項１１】
(ｄ)を、ラウリン酸、ミリスチン酸、パルミチン酸、ステアリン酸、パルミトレイン酸、オレイン酸、エルカ酸、リノール酸、リノレン酸、エレオステアリン酸またはアカリドン酸に基づく脂肪酸エステルの形態で使用する請求項１に記載の方法。
【請求項１２】
(ｂ)の計量添加および(ｄ)の添加を同時に行うか、または初めに(ｂ)の計量添加を、計量導入する(ｂ)の合計量を基準に１０〜７０重量％の量で行い、次いで(ｄ)の添加を行い、次いで(ｂ)の計量添加を、計量導入する(ｂ)の合計量を基準に３０〜９０重量％の量で行う請求項１に記載の方法。
【請求項１３】
(ｅ)が、１５０〜１１５０ｍｇＫＯＨの範囲内のＯＨ価を有する請求項１に記載の方法。
【請求項１４】
(ｅ)が、２００〜１０００ｍｇＫＯＨの範囲内のＯＨ価を有する請求項１に記載の方法。
【請求項１５】
第２のポリエーテルエステルポリオール(ｅ)が、第１のポリエーテルエステルポリオールと同一である請求項１に記載の方法。
【請求項１６】
請求項１に記載の方法によって製造したポリエーテルエステルポリオール。
【請求項１７】
ポリエーテルエステルポリオールが、最初に添加した成分(ａ)の量を基準に、１.０重量％までの成分(ａ)を含有する請求項１６に記載のポリエーテルエステルポリオール。
【請求項１８】
(１)請求項１に記載の方法によって得られた少なくとも１つのポリエーテルエステルポリオールおよび所望によりさらなるイソシアネート反応性成分、(２)少なくとも１つの有機ポリイソシアネートから、(３)所望により少なくとも１つの発泡剤の存在下に、(４)所望により少なくとも１つの触媒の存在下に、および(５)所望によりさらなる添加剤の存在下に製造した固体または発泡ポリウレタン材料。
【発明の詳細な説明】
【技術分野】
【０００１】
本発明は、脂肪酸エステルおよびZerewitinoff活性水素原子を有する開始化合物から出発するポリエーテルエステルポリオールの製造方法、ならびに、硬質または発泡ポリウレタン材料の製造における該ポリエーテルエステルポリオールの使用に関する。
【背景技術】
【０００２】
再生可能な原料に基づくポリオール、例えば、脂肪酸トリグリセリド、糖、ソルビトール、グリセロールおよび脂肪酸アルコールの二量体などが、ポリウレタンに基づく材料の製造のための出発原料として、既に様々な方法で使用されている。このような化合物の使用は、将来においてさらに増大すると予測されている。その理由は、再生可能な供給源からの生成物は、環境バランスに良い影響を有しており、それと同時に、石油化学に基づく原料の利用可能性が、中〜長期的に減少するであろうためである。
【０００３】
糖、グリセロールおよびソルビトール、さらにはオリゴ糖または多糖の、他のポリエーテルまたはポリエステルポリオール(これらはポリウレタン化学において普通に使用される)中での劣った溶解性は、ポリウレタン配合物中のポリオール成分としてのこれらの増大した使用にとって妨げとなる。さらに、これらの物質は、多数のヒドロキシル基を含んでいるため、少量で使用したときであっても、非常に高いＯＨ価をポリオール成分に与える。
【０００４】
脂肪酸トリグリセリドは、再生可能な供給源から大量に得られ、従って、特許文献１の教示に従うポリウレタン原料のための有利な基礎を形成する。硬質フォームの製造のための配合物において、この種類の化合物は、炭化水素ベースの発泡剤の溶解性を大きく増大させることによって区別される。
【０００５】
ペンタエリトリトール、糖、および他のオリゴ糖および多糖、および糖アルコール(例えば、マンニトールまたはソルビトール)は、通常、ポリエーテルエステルポリオールの製造のための反応温度を超える融点を有するか、または融点に到達する前に分解する。このような化合物を、特許文献１の方法に従ってアルキレンオキシドによるアルコキシル化のために脂肪酸エステルと一緒に使用したときに、開始化合物がアルキレンオキシド付加段階の初期において反応混合物中に溶解するのが困難であるため、反応が始まりにくい。従って、反応器中の圧力が高くなり、反応器の安全に関する圧力限界をたやすく超えることがある。従って、反応が安全に進行することを確実にするために、アルキレンオキシドを、反応混合物に非常にゆっくりかまたは中断しながら計量導入しなければならない。
【先行技術文献】
【特許文献】
【０００６】
【特許文献１】欧州特許出願公開第１９２３４１７号明細書
【発明の概要】
【発明が解決しようとする課題】
【０００７】
従って、本発明の目的は、計量導入するアルキレンオキシドを滑らかに吸収し、従ってそれを連続的に添加しうることを確実にするポリエーテルエステルポリオールの製造方法を提供することであった。特に、この方法は、通常の反応温度を超える融点を有する開始化合物(即ち１００℃を超える融点を有する開始化合物)に基づくポリエーテルエステルポリオールの製造に、あるいは、通常の反応温度において分解する傾向を有する開始化合物に基づくポリエーテルエステルポリオールの製造に適しているべきである。
【０００８】
アルキレンオキシドの連続計量添加は、安全に関する圧力限界を超えないように行うべきである。もちろん、これは、個々の場合に使用する装置に関する条件によって支配されるが、好ましくは、方法を１ｍバール〜１０バールの圧力範囲内で行うのが普通であり、１ｍバール〜４バールの圧力範囲が特に好ましい。
【０００９】
本発明のさらなる目的は、上記した目的を達成し、それと同時に、脂肪酸エステルおよびアルキレンオキシドと開始化合物との共通する反応のために先行技術から知られる方法の有利な特性を維持することであった。特に、脂肪酸エステルが、生成するポリエーテルエステルポリオール中に完全に導入されることを確実にすべきである。さらに、本発明の方法によって製造したポリエーテルエステルポリオールは、硬質ポリウレタンフォーム配合物(これを用いて、迅速脱型可能な硬質フォームを得ることができる)の製造に適しているべきである。さらに、本発明の方法によって得られるポリエーテルエステルポリオールは、炭化水素ベースの発泡剤に対するフォーム配合物の吸収能力を改善すべきである。
【００１０】
本発明のさらなる目的は、Zerewitinoff活性水素原子を有する開始化合物を、できるだけ完全にポリエーテルエステルポリオール中に導入するポリエーテルエステルポリオールの製造方法を提供することであった。特に、９９重量％以上の開始化合物が、ポリエーテルエステルポリオール中に導入されるべきである。
【課題を解決するための手段】
【００１１】
本発明の１つの態様は、Zerewitinoff活性水素原子を有する開始化合物(ａ)を、少なくとも１つのアルキレンオキシド(ｂ)と、第三アミンおよび所望により置換されたイミダゾールからなる群から選択される少なくとも１つのアミン(ｃ)の存在下および少なくとも１つの脂肪酸エステル(ｄ)の存在下に反応させることを含んでなる、第１のポリエーテルエステルポリオールの製造方法であって、
(ｄ)を、(ｂ)の計量添加前、添加中または添加後に添加し、成分(ｂ)の計量添加前に、第２のポリエーテルエステルポリオール(ｅ)を、成分(ａ)、(ｂ)、(ｃ)、(ｄ)および(ｅ)の合計重量を基準に３.０〜２０.０重量％の量で、成分(ａ)、(ｃ)および所望により(ｄ)と混合する方法である。
【００１２】
本発明の別の態様は、(ｅ)を、成分(ａ)、(ｂ)、(ｃ)、(ｄ)および(ｅ)の合計重量を基準に、３.０〜２０.０重量％の量で使用する上記方法である。
本発明の別の態様は、(ｅ)を、成分(ａ)、(ｂ)、(ｃ)、(ｄ)および(ｅ)の合計重量を基準に、５.０〜１５.０重量％の量で使用する上記方法である。
【００１３】
本発明の別の態様は、(ａ)が、６０〜４００℃の範囲内の融点を有するか、または６０〜４００℃の温度範囲において分解する上記方法である。
本発明の別の態様は、(ａ)が、８０〜３００℃の範囲内の融点を有するか、または８０〜３００℃の温度範囲において分解する上記方法である。
本発明の別の態様は、(ａ)が、９５〜２８０℃の範囲内の融点を有するか、または９５〜２８０℃の温度範囲において分解する上記方法である。
【００１４】
本発明の別の態様は、(ａ)が、サッカロース、ペンタエリトリトール、ソルビトール、トリメチロールプロパン、ビスフェノールＦ、ビスフェノールＡ、１,３,５-トリヒドロキシベンゼン、ジアミノトルエンの異性体、ジアミノジフェニルメタンの異性体、ホルムアルデヒドとフェノール、メラミンまたは尿素のメチロール基含有縮合生成物、およびマンニッヒ塩基からなる群から選択される上記方法である。
【００１５】
本発明の別の態様は、(ｂ)が、エチレンオキシド、プロピレンオキシド、１,２-ブチレンオキシド、２,３-ブチレンオキシド、およびスチレンオキシドからなる群から選択される上記方法である。
【００１６】
本発明の別の態様は、(ｃ)が、Ｎ,Ｎ-ジメチルベンジルアミン、ジメチルアミノエタノール、ジメチルアミノプロパノール、Ｎ-メチルジエタノールアミン、トリメチルアミン、Ｎ,Ｎ-ジメチルシクロヘキシルアミン、Ｎ-メチルピロリジン、Ｎ,Ｎ,Ｎ',Ｎ'-テトラメチルエチレンジアミン、ジアザビシクロ[２,２,２]オクタン、１,４-ジメチルピペラジン、Ｎ-メチルモルホリン、未置換イミダゾール、およびアルキル置換されたイミダゾール誘導体からなる群から選択される上記方法である。
【００１７】
本発明の別の態様は、(ｄ)を、綿実油、落花生油、ヤシ油、アマニ油、パーム核油、オリーブ油、コーン油、パーム油、ヒマシ油、レスケレッラ油、ナタネ油、ダイズ油、ジャトロファ油、ヒマワリ油、ニシン油、イワシ油、または獣脂の形態で使用する上記方法である。
【００１８】
本発明の別の態様は、(ｄ)を、ラウリン酸、ミリスチン酸、パルミチン酸、ステアリン酸、パルミトレイン酸、オレイン酸、エルカ酸、リノール酸、リノレン酸、エレオステアリン酸またはアカリドン酸(acharidonic acid)に基づく脂肪酸エステルの形態で使用する上記方法である。
【００１９】
本発明の別の態様は、(ｂ)の計量添加および(ｄ)の添加を同時に行うか、または初めに(ｂ)の計量添加を、計量導入する(ｂ)の合計量を基準に１０〜７０重量％の量で行い、次いで(ｄ)の添加を行い、次いで(ｂ)の計量添加を、計量導入する(ｂ)の合計量を基準に３０〜９０重量％の量で行う上記方法である。
【００２０】
本発明の別の態様は、(ｅ)が、１５０〜１１５０ｍｇＫＯＨの範囲内のＯＨ価を有する上記方法である。
本発明の別の態様は、(ｅ)が、２００〜１０００ｍｇＫＯＨの範囲内のＯＨ価を有する上記方法である。
【００２１】
本発明の別の態様は、第２のポリエーテルエステルポリオール(ｅ)が、第１のポリエーテルエステルポリオールと同一である上記方法である。
本発明のさらに別の態様は、上記方法によって製造したポリエーテルエステルポリオールである。
【００２２】
本発明のさらに別の態様は、(１)請求項１に記載の方法によって得られた少なくとも１つのポリエーテルエステルポリオールおよび所望によりさらなるイソシアネート反応性成分、(２)少なくとも１つの有機ポリイソシアネートから、(３)所望により少なくとも１つの発泡剤の存在下に、(４)所望により少なくとも１つの触媒の存在下に、および(５)所望によりさらなる添加剤の存在下に製造した固体または発泡ポリウレタン材料である。
【図面の簡単な説明】
【００２３】
【図１】実施例Ｆの反応初期段階の導入、圧力および温度プロフィールを示すグラフである。
【図２】実施例Ｇの反応初期段階の導入、圧力および温度プロフィールを示すグラフである。
【図３−ａ】実施例Ｈの反応初期段階の導入、圧力および温度プロフィールを示すグラフである。
【図３−ｂ】実施例Ｈの反応初期段階の導入、圧力および温度プロフィールを示すグラフである。
【発明を実施するための形態】
【００２４】
上記した目的は、Zerewitinoff活性水素原子を有する開始化合物(ａ)を、少なくとも１つのアルキレンオキシド(ｂ)と、第三アミン、未置換イミダゾールおよび置換イミダゾールからなる群から選択される少なくとも１つのアミン(ｃ)の存在下および少なくとも１つの脂肪酸エステル(ｄ)の存在下に反応させるポリエーテルエステルポリオールの製造方法であって、
(ｄ)の添加を、(ｂ)の計量添加前、添加中または添加後に行い、成分(ｂ)の計量添加前に、ポリエーテルエステルポリオール(ｅ)を、成分(ａ)、(ｂ)、(ｃ)、(ｄ)および(ｅ)の全部を基準に３.０〜２０.０重量％の量で、成分(ａ)、(ｃ)および所望により(ｄ)と混合する方法によって達成される。
【００２５】
(ｄ)の添加を(ｂ)の計量添加後に行うときには、特定量(重量による)の(ｄ)を、常に(ｂ)の計量添加前または添加中に添加する。
成分(ｄ)は、一度にまたは少しずつ、即ち、２、３、４回またはそれ以上に分けて添加することができる。
【００２６】
成分(ｅ)は、好ましくは、本発明の方法によって得られるポリエーテルエステルポリオールそれ自体であるか、または欧州特許出願公開第１９２３４１７号明細書(特許文献１)に従う方法によって得られるポリエーテルエステルポリオールである。
【００２７】
本発明の方法は、アルキレンオキシド(ｂ)の迅速かつ連続的な添加を可能にし、反応器の安全に関する圧力限界を超えるために中断しなければならない計量アルキレンオキシド添加を排除する。
【００２８】
ポリエーテルエステルポリオール(ｅ)は、成分(ａ)、(ｂ)、(ｃ)、(ｄ)および(ｅ)の全部を基準に、好ましくは３.０〜２０.０重量％の量、特に好ましくは５.０〜１５.０重量％の量で使用する。
【００２９】
開始化合物(ａ)のポリエーテルエステルポリオール(ｅ)に対する比は、好ましくは１.０〜５.０の範囲内、特に好ましくは２.０〜５.０の範囲内である。
【００３０】
開始化合物(ａ)は、好ましくは６０〜４００℃の範囲内、特に好ましくは８０〜３００℃の範囲内、最も特に好ましくは９５〜２８０℃の範囲内の融点を有するか、または該化合物はこれらの温度範囲内で分解する。
【００３１】
成分(ａ)は、好ましくは、サッカロース、ペンタエリトリトール、ソルビトール、トリメチロールプロパン、ビスフェノールＦ、ビスフェノールＡ、１,３,５-トリヒドロキシベンゼン、ジアミノトルエンの異性体、ジアミノジフェニルメタンの異性体、ホルムアルデヒドとフェノールまたはメラミンまたは尿素のメチロール基含有縮合生成物、ならびにマンニッヒ塩基からなる群から選択される。また、水素化デンプン加水分解生成物に基づく高官能性の開始化合物を使用することもできる。このような化合物は、例えば、欧州特許出願公開第１５２５２４４号に記載されている。また、成分(ａ)を、上記した化合物の混合物の形態で使用することもできる。特に好ましいのは、ソルビトールおよびサッカロースまたは成分(ａ)の化合物の混合物である。
【００３２】
開始化合物(ａ)は、好ましくは２〜３５の範囲内、特に好ましくは２〜８の範囲内の官能価を有する。
開始化合物(ａ)は、成分(ａ)、(ｂ)、(ｃ)、(ｄ)および(ｅ)の全部を基準に、好ましくは５〜６０重量％、特に好ましくは１０〜５０重量％の量で使用する。
【００３３】
もちろん、同時開始剤として、即ち、成分(ａ)に加えて存在する化合物として、Zerewitinoff活性水素原子を含む、より容易に溶融するかまたは液体の化合物を使用することもできる。その例は、プロピレングリコール、エチレングリコール、ジエチレングリコール、ジプロピレングリコール、１,２-ブタンジオール、１,３-ブタンジオール、１,４-ブタンジオール、ヘキサンジオール、ペンタンジオール、３-メチル-１,５-ペンタンジオール、１,１２-ドデカンジオール、グリセロール、トリエタノールアミン、ヒドロキノン、ピロカテコールおよびレゾルシノールである。さらなるアミノ基含有開始剤または同時開始化合物の例は、アンモニア、エタノールアミン、ジエタノールアミン、イソプロパノールアミン、ジイソプロパノールアミン、エチレンジアミン、ヘキサメチレンジアミン、アニリン、トルイジンの異性体、ならびに、高級核生成物(ジアミノジフェニルメタンを与えるアニリンとホルムアルデヒドとの縮合において生成する)である。さらに、環式カルボン酸無水物とポリオールの開環生成物を、開始剤または同時開始化合物として使用することもできる。その例は、一方の無水フタル酸、無水コハク酸、無水マレイン酸と、他方のエチレングリコール、ジエチレングリコール、１,２-ブタンジオール、１,３-ブタンジオール、１,４-ブタンジオール、ヘキサンジオール、ペンタンジオール、３-メチル-１,５-ペンタンジオール、１,１２-ドデカンジオール、グリセロール、トリメチロールプロパン、ペンタエリトリトールまたはソルビトールの開環生成物である。開始剤または同時開始化合物を、本発明の方法において任意の混合物として使用することができる。
【００３４】
Ｎ、ＯまたはＳに結合した水素は、それが、Zerewitinoffにより発見された方法に従ってヨウ化メチルマグネシウムとの反応によってメタンを生成するときに、Zerewitinoff活性水素と称される(単に「活性水素」と称されることもある)。Zerewitinoff活性水素を有する化合物の代表例は、官能基としてカルボキシル、ヒドロキシル、アミノ、イミノまたはチオール基を含む化合物である。
【００３５】
成分(ｂ)は、好ましくは、エチレンオキシド、プロピレンオキシド、１,２-ブチレンオキシド、２,３-ブチレンオキシドおよびスチレンオキシドからなる群から選択される。成分(ｂ)は、特に好ましくは、エチレンオキシド、プロピレンオキシドまたはプロピレンオキシドとエチレンオキシドの混合物である。成分(ｂ)は、最も特に好ましくはプロピレンオキシドである。アルキレンオキシド(ｂ)は、反応混合物に、個々に、混合物として、または連続して供給することができる。アルキレンオキシドを連続して計量導入するときには、製造したポリエーテルエステルポリオールは、ブロック構造を有するポリエーテル鎖を含んでいる。エチレンオキシドブロックを有する生成物は、例えば、より高い濃度の第一級末端基(これは、イソシアネートに対するより高い反応性を系に与える)によって特徴付けられる。使用するアルキレンオキシド(ｂ)は、意図する最終生成物(即ち、製造するポリウレタン材料)の所望の特性に鑑みて選択する。
【００３６】
アルキレンオキシド(ｂ)は、成分(ａ)、(ｂ)、(ｃ)、(ｄ)および(ｅ)の全部を基準に、好ましくは５〜８５重量％の量、特に好ましくは１５〜７５重量％の量で使用する。
【００３７】
成分(ｃ)のために使用しうるアミンの包括的な概説が、M.Ionescuら[「Advances in Urethanes Science and Technology」、1998、14、第151-218頁]により供されている。成分(ｃ)は、好ましくは、Ｎ,Ｎ-ジメチルベンジルアミン、ジメチルアミノエタノール、ジメチルアミノプロパノール、Ｎ-メチルジエタノールアミン、トリメチルアミン、トリエチルアミン、Ｎ,Ｎ-ジメチルシクロヘキシルアミン、Ｎ-メチルピロリジン、Ｎ,Ｎ,Ｎ',Ｎ'-テトラメチルエチレンジアミン、ジアザビシクロ[２,２,２]オクタン、１,４-ジメチルピペラジン、Ｎ-メチルモルホリン、未置換イミダゾールおよびアルキル置換イミダゾール誘導体からなる群から選択される。成分(ｃ)は、特に好ましくは未置換イミダゾールである。成分(ｃ)は、成分(ａ)、(ｂ)、(ｃ)、(ｄ)および(ｅ)の全部を基準に、２００〜１０,０００ｐｐｍの濃度、特に好ましくは２００〜５０００ｐｐｍの濃度で使用する。
【００３８】
好ましくは、本発明の方法における触媒として、アルカリ金属水酸化物、アルカリ金属水素化物、アルカリ金属カルボン酸塩またはアルカリ土類水酸化物を使用しない。本発明の方法において、第三アミン、未置換イミダゾールおよび置換イミダゾールからなる群から選択されるアミンに基づく触媒のみを使用するのが好ましい。
【００３９】
本発明の範囲内において、表現「脂肪酸エステル」は、脂肪酸グリセリド、特に、１官能および多官能アルコールに基づく脂肪酸トリグリセリドおよび／または脂肪酸エステルを指す。また、上記した脂肪酸エステルの脂肪酸基は、例えばヒマシ油の場合のように、ヒドロキシル基を保持することができる。同様に、ヒドロキシル基の導入によって脂肪酸基が修飾された脂肪酸エステルを使用することもできる。このような脂肪酸基は、例えば、二重結合のエポキシ化およびその後のオキシラン環の開環(求核試薬を用いて、またはヒドロホルム化および水素化の反応順序による)によって得ることができる。同様に、不飽和脂肪酸エステルにヒドロキシル基を導入するために、比較的高温で酸素が使用されることも多い。
【００４０】
先行技術において知られるあらゆるトリグリセリドを、本発明の方法において使用することができる。挙げることができる例には、綿実油、落花生油、ヤシ油、アマニ油、パーム核油、オリーブ油、コーン油、パーム油、ジャトロファ油、ヒマシ油、レスケレッラ油、ナタネ油、ダイズ油、ヒマワリ油、ニシン油、イワシ油および獣脂が含まれる。もちろん、他の１官能または多官能アルコールの脂肪酸エステル、ならびに、グリセロール１分子あたりに３つより少ない脂肪酸を有する脂肪酸グリセリドを、本発明の方法において使用することもできる。脂肪酸(トリ)グリセリドならびに他の１官能および多官能アルコールの脂肪酸エステルを、混合物の形態で使用することもできる。
【００４１】
本発明の方法において、脂肪酸エステル中にヒドロキシル基を含まない脂肪酸エステルまたは脂肪酸トリグリセリド、例えば、ラウリン酸、ミリスチン酸、パルミチン酸、ステアリン酸、パルミトレイン酸、オレイン酸、エルカ酸、リノール酸、リノレン酸、エレオステアリン酸またはアカリドン酸あるいはこれらの混合物のエステルまたはトリグリセリドを、成分(ｄ)として、所望のポリエーテルエステルポリオールに好ましく変換することができる。
【００４２】
特に好ましくは、ナタネ油、ダイズ油またはジャトロファ油を成分(ｄ)として使用する。
本発明の方法において、成分(ｄ)を、成分(ａ)、(ｂ)、(ｃ)、(ｄ)および(ｅ)の全部を基準に、好ましくは５〜８０重量％の量、特に好ましくは２０〜６０重量％の量で使用する。
【００４３】
ポリエーテルエステルポリオール(ｅ)は、好ましくは１５０〜１１５０ｍｇＫＯＨの範囲内、特に好ましくは２００〜１０００ｍｇＫＯＨの範囲内のＯＨ価を有する。
好ましくは、ポリエーテルエステルポリオール成分(ｅ)は、本発明の方法によって製造するポリエーテルエステルポリオールと同じ物理的特性(即ち、同じ粘度および同じＯＨ価)を有する。
また好ましくは、ポリエーテルエステルポリオール成分(ｅ)は、本発明の方法によって得られるポリエーテルエステルポリオールそれ自体である。
【００４４】
最初に添加した成分(ａ)の合計量を基準に１.０重量％までの成分(ａ)が、本発明の方法によって製造したポリエーテルエステルポリオール中に未反応のまま残存していてよい。
【００４５】
好ましい態様において、成分(ｂ)の計量添加および成分(ｄ)の添加を同時に行う。
さらに好ましい態様において、初めに成分(ｂ)の計量添加を、計量導入する成分(ｂ)の合計量を基準に１０〜７０重量％の量で行い、次いで成分(ｄ)の添加を行い、次いで成分(ｂ)の残りの計量添加を、計量導入する成分(ｂ)の合計量を基準に３０〜９０重量％の量で行う。
【００４６】
好ましい態様において、本発明の方法を次のように行う。成分(ａ)、(ｃ)および(ｅ)を反応器に導入し、アルキレンオキシド(ｂ)と、不活性ガス雰囲気下、８０〜１７０℃の範囲内、好ましくは１００〜１３０℃の範囲内の温度で反応させる。アルキレンオキシド(ｂ)は、反応器に連続的に計量導入する。次いで、成分(ｄ)の添加およびアルキレンオキシド(ｂ)のさらなる計量添加を、不活性ガス雰囲気下、８０〜１７０℃の温度、特に好ましくは１００〜１３０℃の温度で行う。もちろん、アルキレンオキシド導入段階中に、反応温度を、上記の境界内で変化させることができる。高いエポキシド変換速度および低い副産物生成に関する最適を達成するために、比較的低い分子量のエポキシドの供給に高い温度を適用することができ、比較的高い分子量に比較的低い温度を適用することができ、一方、反応後の工程は、再び比較的高い温度で行うことができる。同様に、最初に感受性の開始化合物(例えばスクロースなど)を低い反応温度でアルコキシル化し、開始剤の十分な変換度が達成されたときに、比較的高い温度に変えることもできる。発熱アルキレンオキシド付加反応の温度を、冷却によって狙ったレベルに維持する。発熱反応する重合のための反応器の設計における最新技術(例えば、Ullmann's Encyclopedia of Industrial Chemistry、第B4巻、第167頁以降、第5版、1992を参照)によれば、通常、そのような冷却は、反応器壁(例えば、二重壁ジャケット、半パイプコイルなど)によって、さらには、反応器の内側にまたは外側の再循環ループに位置する熱移動表面、例えば、冷却コイル、冷却束、プレート-、管束-または混合-熱交換器によって供される。これらは、効率的な冷却を計量添加の開始の最初から供することができるように設計すべきである。
【００４７】
一般に、反応器内容物の良好な混合を、市販の撹拌デバイスの適用および設計により、全ての反応段階において供するべきである。特に、１段階または多段階撹拌機あるいは全充填高さにわたる広範囲作用を有する撹拌機が適している(例えば、Handbuch Apparate；Vulkan-Verlag Essen、第1版、(1990)、第188-208頁を参照)。ここで、全反応器内容物を基準に通常は０.２〜５Ｗ／Ｌの範囲内の平均体積比混合電力入力が、比較的低い液体レベルにおいて規定通りに、および撹拌デバイスの近辺において、相応して比較的高レベルの比混合電力入力と特に関係する。最新技術に従って最適撹拌効果を達成することができるために、反応器は、バッフル(例えば、平らなまたは管状のバッフル)および冷却パイプ(または冷却束)の組合せを装備することができ、これを、反応器底部を横切って伸ばすこともできる。また、混合デバイスの混合電力を、反応器内側の液体レベルに依存して変化させて、反応の臨界相中の特に高い電力入力を供することもできる。例えば、これは、開始剤としてスクロースを用いたときに、反応の開始時に存在しうる固体成分を含有する分散液を、特に激しく混合するのに有益であろう。さらに、適する撹拌デバイスの適切な選択は、液体反応混合物中の固体開始剤の十分な分散作用を確保することを必要とする。ここで、反応器底部から近い距離において作用する混合要素ならびに液体-固体懸濁液に非常に適する混合デバイスを適用するのが好ましい。さらに、撹拌機の幾何は、例えば、計量導入後および反応相後の残留アルキレンオキシドの除去中などの反応生成物の発泡傾向を最少にするのを助けるべきである。このような場合、液体表面の連続混合を供する撹拌デバイスが適することが示された。状況に依存して、撹拌機シャフトを、規定通りに底部軸受およびさらなる側部支持軸受で支持してもよい。シャフトは、頂部または底部から駆動させてよい(シャフトの中心または偏心位置を用いて)。
【００４８】
もちろん別法として、専ら熱交換器を装備した再循環ループを用いて、または撹拌機に加えてさらなる混合成分として再循環ループを操作することによって、所望の混合を達成することもできる(反応器内容物を、必要に応じて、通常は１時間あたり１〜５０回再循環させる)。
【００４９】
アルキレンオキシド(ｂ)の連続計量添加は、両工程において、安全に関する圧力限界を超えないようにして行う。もちろん、これは、個々の場合に存在する装置関連の条件によって支配されるが、通常は、この過程を、１ｍバール〜１０バールの圧力範囲で行うのが好ましく、１ｍバール〜４バールの圧力範囲が特に好ましい。
【００５０】
特に、エチレンオキシドを含むアルキレンオキシド混合物または純粋なエチレンオキシドを導入するときには、十分な不活性ガス分圧が、反応相の開始時および連続導入段階において、反応器内側で維持されることに注意しなければならない。適する不活性ガスは、例えば、希ガスまたは窒素である。アルキレンオキシドを、反応器に異なる手段で導入することができる。反応器内側の気相への供給、または例えば反応器底部の近くに取付けた浸漬管または散布リングによって、液相の十分に混合された領域への直接供給が可能である。アルキレンオキシドのブレンドを導入する場合、それぞれのアルキレンオキシドを、別々にまたは予備ブレンドとして導入することができる。アルキレンオキシドの予備ブレンドは、例えば、接続導入ライン中に位置する混合ユニットによって行うことができる(「インライン-ブレンド」)。また、アルキレンオキシドを、予備ブレンドとしてまたは個々に、再循環ループの圧力側に導入するのも有益であることがわかった。このような場合、反応媒体との良好な混合を達成するために、高剪断混合ユニットをアルキレンオキシド／反応媒体流中に導入するのが有益であることがわかった。
【００５１】
成分(ｂ)の計量添加が完了したときに、後反応が続き、さらなる圧力低下が反応容器において観察されなくなり次第、その終点に到達する。必要なら、痕跡量の残存アルキレンオキシドを、真空工程、不活性ガス除去工程または蒸気除去工程によって後に除去することができる。
【００５２】
一般に、多種多様の反応器タイプが本発明の方法に適している。通常は、高さ／直径の比が１：１〜１０：１である円筒状容器が使用されている。反応器底部の幾何は、例えば、球、円錐、平面または楕円形のものであることができる。
【００５３】
フェノール誘導体および／またはアミンに基づく酸化防止剤を、本発明の方法によって得られるポリエーテルエステルポリオールに添加することができる。
【００５４】
本発明の方法によって得られるポリエーテルエステルポリオールは、固体または発泡ポリウレタン材料ならびにポリウレタンエラストマーの製造のための出発成分として使用することができる。これらのポリウレタン材料およびエラストマーは、イソシアヌレート、アロファネートおよびビウレット構造単位を含むこともできる。
【００５５】
これらの材料を製造するために、
１．本発明に係るポリエーテルエステルポリオールを、所望によりさらなるイソシアネート反応性成分と混合し、
２．有機ポリイソシアネートと、
３．所望により発泡剤の存在下、
４．触媒の存在下、
５．所望により他の添加剤(例えば気泡安定剤など)の存在下に反応させる。
【００５６】
ポリエーテルポリオール、ポリエステルポリオール、ポリカーボネートポリオール、ポリエーテルカーボネートポリオール、ポリエステルカーボネートポリオール、ポリエーテルエステルカーボネートポリオールおよび／または低分子量の鎖延長剤および／または架橋剤(６〜１８７０ｍｇＫＯＨ／ｇのＯＨ価またはＮＨ価を有する)を、所望により、さらなるイソシアネート反応性成分として本発明に係るポリエーテルエステルポリオールと混合することができる。
【００５７】
この目的に適するポリエーテルポリオールは、例えば、触媒としてアルカリ水酸化物またはアルカリアルコラートの存在下に、および少なくとも１つの開始剤分子(これに結合した２〜８個のZerewitinoff活性水素原子を含む)を添加して、アルキレンオキシドのアニオン重合によって、あるいは、ルイス酸(例えば、五塩化アンチモンまたはフッ化ホウ素エーテラート)の存在下に、アルキレンオキシドのカチオン重合によって得ることができる。また適する触媒は、もちろん、二重金属シアニド錯体型のものであり、これらは、例えば、米国特許第３４０４１０９号、米国特許第３８２９５０５号、米国特許第３９４１８４９号、米国特許第５１５８９２２号、米国特許第５４７０８１３号、欧州特許出願公開第７００９４９号、欧州特許出願公開第７４３０９３号、欧州特許出願公開第７６１７０８号、国際公開第９７／４００８６号、国際公開第９８／１６３１０号および国際公開第００／４７６４９号に記載されている。適するアルキレンオキシドならびに適する開始化合物は、既に上記パラグラフに記載した。さらに、ルイス酸重合可能な環式エーテルとしてテトラヒドロフランおよび開始剤分子として水が挙げられる。ポリエーテルポリオール、好ましくはポリオキシプロピレン-ポリオキシエチレンポリオールは、好ましくは数平均分子量２００〜８０００Ｄａを有する。また、適するポリエーテルポリオールは、ポリマー修飾したポリエーテルポリオール、好ましくはグラフトポリエーテルポリオール、特にスチレンおよび／またはアクリロニトリルに基づくものであり、これらは、有利には上記したポリエーテルポリオール、ならびにポリエーテルポリオール分散液(分散相として、通常は１〜５０重量％、好ましくは２〜２５重量％の量で、無機充填剤を含むポリウレタン、ポリ尿素、ポリヒドラジド、それに結合したtert-アミノ基、および／またはメラミンを含む)中での、アクリロニトリル、スチレン、または好ましくはスチレンとアクリロニトリルの混合物(例えば、９０：１０〜１０：９０、好ましくは７０：３０〜３０：７０の重量比)の現場重合によって製造される。
【００５８】
適するポリエステルポリオールは、例えば、２〜１２個の炭素原子を含む有機ジカルボン酸、および２〜１２個の炭素原子、好ましくは２〜６個の炭素原子を含む多価アルコール、好ましくはジオールから製造することができる。ジカルボン酸として、例えば、コハク酸、グルタル酸、アジピン酸、スベリン酸、アゼライン酸、セバシン酸、デカンジカルボン酸、ドデカンジカルボン酸、マレイン酸、フマル酸、フタル酸、イソフタル酸およびテレフタル酸が考慮される。ジカルボン酸を、個々にまたは互いとの混合物として使用することができる。遊離のジカルボン酸に代えて、対応するジカルボン酸誘導体、例えば、１〜４個の炭素原子を含むアルコールのジカルボン酸モノおよび／またはジエステルあるいはジカルボン酸無水物などを使用することもできる。好ましいのは、コハク酸、グルタル酸およびアジピン酸(例えば、２０〜３５／４０〜６０／２０〜３６重量部の比にある)のジカルボン酸混合物、特にアジピン酸の使用である。２価および多価アルコールの例は、エタンジオール、ジエチレングリコール、１,２-および１,３-プロパンジオール、ジプロピレングリコール、メチル-１,３-プロパンジオール、１,４-ブタンジオール、１,５-ペンタンジオール、３-メチル-１,５-ペンタンジオール、１,６-ヘキサンジオール、ネオペンチルグリコール、１,１０-デカンジオール、１,１２-ドデカンジオール、グリセロール、トリメチロールプロパンおよびペンタエリトリトールである。好ましいのは、１,２-エタンジオール、ジエチレングリコール、１,４-ブタンジオール、１,６-ヘキサンジオール、グリセロール、トリメチロールプロパン、または少なくとも２つの上記した多価アルコールの混合物、特にエタンジオール、１,４-ブタンジオールおよび１,６-ヘキサンジオールの混合物、グリセロールおよび／またはトリメチロールプロパンの使用である。また、ラクトン(例えばε-カプロラクトン)またはヒドロキシカルボン酸(例えばヒドロキシカプロン酸およびヒドロキシ酢酸)のポリエステルポリオールを使用することもできる。
【００５９】
ポリエステルポリオールの製造のために、有機の芳香族または脂肪族ポリカルボン酸および／またはポリカルボン酸誘導体と多価アルコールを、触媒なしでまたはエステル化触媒の存在下に、有利には不活性ガス(例えば、窒素、ヘリウムまたはアルゴン)の雰囲気中、さらには１５０〜３００℃、好ましくは１８０〜２３０℃の温度での溶融物において、所望により減圧下に、所望の酸価およびＯＨ価に到達するまで、重縮合にかけることができる。酸価は、有利には１０未満、好ましくは２.５未満である。
【００６０】
好ましい製造方法によれば、エステル化混合物を、上記した温度で、８０〜３０、好ましくは４０〜３０の酸価になるまで、常圧下に、次いで５００ｍバール未満、好ましくは１〜１５０ｍバールの圧力下で重縮合にかける。エステル化触媒として、例えば、金属、金属酸化物または金属塩の形態にある鉄、カドミウム、コバルト、鉛、亜鉛、アンチモン、マグネシウム、チタンおよびスズ触媒が考慮される。しかし、芳香族または脂肪族カルボン酸と多価アルコールとの重縮合を、縮合水の共沸蒸留のための希釈剤および／または同調剤(例えば、ベンゼン、トルエン、キシレンまたはクロロベンゼンなど)の存在下に、液相中で行うこともできる。
【００６１】
所望のＯＨ価、官能価および粘度を得るために選択するジカルボン酸(誘導体)と多価アルコールの比、ならびに選択するアルコール官能価は、当業者なら簡単に決定することができる。
【００６２】
適するポリカーボネートポリオールは、自体既知の種類のものであり、例えば、ジオール、例えば、１,２-プロパンジオール、１,４-ブタンジオール、１,６-ヘキサンジオール、ジエチレングリコール、トリエチレングリコール、テトラエチレングリコール、オリゴ-テトラメチレングリコールおよび／またはオリゴ-ヘキサメチレングリコールと、ジアリールカーボネートおよび／またはジアルキルカーボネート、例えば、ジフェニルカーボネート、ジメチルカーボネート、ならびにα-ω-ビスクロロフォーメートまたはホスゲンとの反応によって製造することができる。
【００６３】
低分子量の２官能の鎖延長剤および／または低分子量の好ましくは３官能または４官能の架橋剤を、ＰＵＲ材料の機械的特性(特に硬さ)を修飾するために、本発明に従って使用するポリエーテルエステルポリオールに添加することができる。適する鎖延長剤、例えば、アルカンジオール、ジアルキレングリコールおよびポリアルキレンポリオール、ならびに架橋剤、例えば、３価または４価アルコールおよび官能価３〜４を有するオリゴマーのポリアルキレンポリオールは、通常は分子量＜８００、好ましくは１８〜４００、特に６０〜３００Ｄａを有する。鎖延長剤として、２〜１２個の炭素原子を含むアルカンジオール、例えば、エタンジオール、１,３-プロパンジオール、１,５-ペンタンジオール、１,６-ヘキサンジオール、１,７-ヘプタンジオール、１,８-オクタンジオール、１,９-ノナンジオール、１,１０-デカンジオール、特に１,４-ブタンジオール、ならびに、４〜８個の炭素原子を含むジアルキレングリコール、例えば、ジエチレングリコールおよびジプロピレングリコール、ならびにポリオキシアルキレングリコールを使用するのが好ましい。また適するのは、通常は１２個以下の炭素原子を含む分岐鎖および／または不飽和のアルカンジオール、例えば、１,２-プロパンジオール、２-メチル-１,３-プロパンジオール、３-メチル-１,５-ペンタンジオール、２,２-ジメチル-１,３-プロパンジオール、２-ブチル-２-エチル-１,３-プロパンジオール、２-ブテン-１,４-ジオールおよび２-ブチン-１,４-ジオール、テレフタル酸と２〜４個の炭素原子を含むグリコールとのジエステル、例えば、テレフタル酸ビス-エチレングリコールエステルまたはテレフタル酸ビス-１,４-ブチレングリコールエステル、ならびに、ヒドロキノンまたはレゾルシノールのヒドロキシアルキレンエーテル、例えば、１,４-ジ-(β-ヒドロキシエチル)-ヒドロキノンまたは１,３-(β-ヒドロキシエチル)-レゾルシノールである。
【００６４】
また、２〜１２個の炭素原子を含むアルカノールアミン、例えば、エタノールアミン、２-アミノプロパノールおよび３-アミノ-２,２-ジメチルプロパノール、Ｎ-アルキルジアルカノールアミン、例えば、Ｎ-メチル-およびＮ-エチル-ジエタノールアミン、２〜１５個の炭素原子を含む(シクロ)脂肪族ジアミン、例えば、１,２-エチレンジアミン、１,３-プロピレンジアミン、１,４-ブチレンジアミンおよび１,６-ヘキサメチレンジアミン、イソホロンジアミン、１,４-シクロヘキサメチレンジアミンおよび４,４'-ジアミノジシクロヘキシルメタン、Ｎ-アルキル-、Ｎ,Ｎ'-ジアルキル置換および芳香族ジアミン(これは、芳香族基が１〜２０個の炭素原子、好ましくは１〜４個の炭素原子を含むアルキル基によって、Ｎ-アルキル基において置換されていてもよい)、例えば、Ｎ,Ｎ'-ジエチル-、Ｎ,Ｎ'-ジ-sec-ペンチル-、Ｎ,Ｎ'-ジ-sec-ヘキシル-、Ｎ,Ｎ'-ジ-sec-デシル-およびＮ,Ｎ'-ジシクロヘキシル-、ｐ-またはｍ-フェニレンジアミン、Ｎ,Ｎ'-ジメチル-、Ｎ,Ｎ'-ジエチル-、Ｎ,Ｎ'-ジイソプロピル-、Ｎ,Ｎ'-ジ-sec-ブチル-、Ｎ,Ｎ'-ジシクロヘキシル-４,４'-ジアミノ-ジフェニルメタン、Ｎ,Ｎ'-ジ-sec-ブチルベンジジン、メチレン-ビス(４-アミノ-３-安息香酸メチルエステル)、２,４-クロロ-４,４'-ジアミノ-ジフェニルメタン、２,４-および２,６-トルイレンジアミンを使用することもできる。
【００６５】
適する架橋剤は、例えば、グリセロール、トリメチロールプロパンまたはペンタエリトリトールである。
また、異なる鎖延長剤および架橋剤の互いとの混合物、ならびに鎖延長剤と架橋剤の混合物を使用することもできる。
【００６６】
適する有機ポリイソシアネートは、例えば、W.Siefken[Justus Liebigs Annalen der Chemie、562、第75-136頁]により記載されているような、脂環式、アリール脂肪族、芳香族および複素環式ポリイソシアネートであり、例えば、式：Ｑ(ＮＣＯ)ｎ[式中、ｎ＝２〜４、好ましくは２であり、Ｑは、２〜１８個の炭素原子、好ましくは６〜１０個の炭素原子を含む脂肪族炭化水素基、４〜１５個の炭素原子、好ましくは５〜１０個の炭素原子を含む脂環式炭化水素基、６〜１５個の炭素原子、好ましくは６〜１３個の炭素原子を含む芳香族炭化水素基、または８〜１５個の炭素原子、好ましくは８〜１３個の炭素原子を含むアリール脂肪族炭化水素基である]で示されるものである。
【００６７】
適するのは、例えば、エチレンジイソシアネート、１,４-テトラメチレンジイソシアネート、１,６-ヘキサメチレンジイソシアネート(ＨＤＩ)、１,１２-ドデカンジイソシアネート、シクロブタン-１,３-ジイソシアネート、シクロヘキサン-１,３-および-１,４-ジイソシアネートならびにこれらの異性体の任意の混合物、１-イソシアナト-３,３,５-トリメチル-５-イソシアナトメチル-シクロヘキサン(独国特許第１２０２７８５号、米国特許第３４０１１９０号)、２,４-および２,６−ヘキサヒドロトルイレンジイソシアネートならびにこれらの異性体の任意の混合物、ヘキサヒドロ-１,３-および-１,４-フェニレンジイソシアネート、パーヒドロ-２,４'-および-４,４'-ジフェニル-メタンジイソシアネート、１,３-および１,４-フェニレンジイソシアネート(独国特許出願公開第１９６２７９０７号)、１,４-ジュレンジイソシアネート(ＤＤＩ)、４,４'-スチルベンジイソシアネート(独国特許出願公開第１９６２８１４５号)、３,３'-ジメチル-４,４'-ビフェニレンジイソシアネート(ＤＩＢＤＩ)(独国特許出願公開第１９５０９８１９号)、２,４-および２,６-トルイレンジイソシアネート(ＴＤＩ)ならびにこれらの異性体の任意の所望の混合物、ジフェニルメタン-２,４'-ジイソシアネートおよび／またはジフェニルメタン-４,４'-ジイソシアネート(ＭＤＩ)またはナフチレン-１,５-ジイソシアネート(ＮＤＩ)である。
【００６８】
また、本発明に従って適するのは、例えば、トリフェニルメタン-４,４',４''-トリイソシアネート、ポリフェニル-ポリメチレンポリイソシアネート(アニリン-ホルムアルデヒド縮合およびその後のホスゲン化によって得られ、例えば、英国特許出願公開第８７４４３０号および英国特許出願公開第８４８６７１号に記載される)、ｍ-およびｐ-イソシアナトフェニルスルホニルイソシアネート(米国特許第３４５４６０６号に記載される)、パークロロ化アリールポリイソシアネート(米国特許第３２７７１３８号に記載される)、カルボジイミド基を含むポリイソシアネート(米国特許第３１５２１６２号および独国特許出願公開第２５０４４００号、第２５３７６８５号および第２５５２３５０号に記載される)、ノルボルナンジイソシアネート(米国特許第３４９２３０１号に記載される)、アロファネート基を含むポリイソシアネート(英国特許出願公開第９９４８９０号、ベルギー国特許第７６１６２６号およびオランダ国特許出願公開第７１０２５２４号に記載される)、イソシアヌレート基を含むポリイソシアネート(米国特許第３００１９７３１号、独国特許第１０２２７８９号、第１２２２０６７号および第１０２７３９４号、および独国特許出願公開第１９２９０３４号および第２００４０４８号に記載される)、ウレタン基を含むポリイソシアネート(例えば、ベルギー国特許第７５２２６１号、または米国特許第３３９４１６４号および第３６４４４５７号に記載される)、アシル化尿素基を含むポリイソシアネート(独国特許第１２３０７７８号に記載される)、ビウレット基を含むポリイソシアネート(米国特許第３１２４６０５号、第３２０１３７２号および第３１２４６０５号、さらに英国特許第８８９０５０号に記載される)、短鎖重合反応によって製造されるポリイソシアネート(米国特許第３６５４１０６号に記載される)、エステル基を含むポリイソシアネート(英国特許第９６５４７４号および第１０７２９５６号、米国特許第３５６７７６３号、および独国特許第１２３１６８８号に記載される)、上記イソシアネートとアセタールとの反応生成物(独国特許第１０７２３８５号に記載される)、およびポリマー脂肪酸を含むポリイソシアネート(米国特許第３４５５８８３号に記載される)である。
【００６９】
また、工業的イソシアネート製造において生成したイソシアネート基を含む蒸留残留物を使用することもできる(所望により、１つまたはそれ以上の上記ポリイソシアネートに溶解する)。さらに、上記したポリイソシアネートの任意の混合物を使用することもできる。
【００７０】
好ましいのは、商業的に容易に入手することができるポリイソシアネート、例えば、２,４-および２,６-トルイレンジイソシアネートならびにこれら異性体(「ＴＤＩ」)の任意の混合物、ポリフェニル-ポリメチレンポリイソシアネート(アニリン-ホルムアルデヒド縮合およびその後のホスゲン化によって得られる)(「粗ＭＤＩ」)、ならびに、カルボジイミド基、ウレタン基、アロファネート基、イソシアヌレート基、尿素基またはビウレット基を含むポリイソシアネート(「修飾ポリイソシアネート」)、特に、２,４-および／または２,６-トルイレンジイソシアネートあるいは４,４'-および／または２,４'-ジフェニルメタンジイソシアネートから誘導される修飾ポリイソシアネートを使用することである。また、ナフチレン-１,５-ジイソシアネートおよび上記ポリイソシアネートの混合物も非常に適している。
【００７１】
また、イソシアネート基を含むプレポリマーを使用することもできる。これは、本発明に従って使用するポリエーテルエステルポリオールの部分量または全量および／または本発明に従って使用するポリエーテルエステルポリオールと混合される上記イソシアネート反応性成分の部分量または全量と、ＴＤＩ、ＭＤＩ、ＤＩＢＤＩ、ＮＤＩ、ＤＤＩの群からの少なくとも１つの芳香族のジまたはポリイソシアネートとを、好ましくは、４,４'-ＭＤＩおよび／または２,４-ＴＤＩおよび／または１,５-ＮＤＩとを反応させて、ウレタン基、好ましくはウレタン基とイソシアネート基を含む重付加生成物を生成させることによって得られる。このような重付加生成物は、０.０５〜４０.０重量％のＮＣＯ含量を有する。好ましく使用する態様によれば、イソシアネート基を含むプレポリマーは、比較的高い分子量のポリヒドロキシル化合物、即ち、本発明に従って使用するポリエーテルエステルポリオールおよび／またはポリエーテルポリオール、ポリエステルポリオールまたはポリカーボネートポリオールと、ポリイソシアネート、好ましくは、４,４'-ＭＤＩ、２,４-ＴＤＩおよび／または１,５-ＮＤＩとを反応させることによって製造する。
【００７２】
イソシアネート基を含むプレポリマーは、触媒の存在下に製造することができる。しかし、イソシアネート基を含むプレポリマーを触媒の不存在下に製造し、ＰＵＲ材料の製造のための反応混合物に触媒を添加することもできる。
【００７３】
所望により使用される発泡剤として、水を使用することができる。この水は、有機ポリイソシアネートまたはイソシアネート基を含むプレポリマーと現場で反応して、二酸化炭素とアミノ基を生成し、次いでこれがさらなるイソシアネート基とさらに反応して、尿素基を与え、これにより鎖延長剤として働く。所望の密度を達成するためにポリウレタン配合物に水を添加するときには、通常はそれを、成分１、４および５の重量を基準に、０.００１〜６.０重量％の量で使用する。
【００７４】
水の代わりに、または好ましくは水と組合せて、発泡剤気体または易揮発性の無機または有機物質(発熱重付加反応の影響下に蒸発し、有利には常圧下で−４０〜１２０℃、好ましくは１０〜９０℃の範囲内の沸点を有する)を、物理的発泡剤として使用することもできる。有機発泡剤として、例えば、アセトン、酢酸エチル、酢酸メチル、ハロゲン置換アルカン、例えば、塩化メチレン、クロロホルム、塩化エチリデン、塩化ビニリデン、モノフルオロトリクロロメタン、クロロジフルオロメタン、ジクロロジフルオロメタン、ＨＦＣ、例えば、Ｒ１３４ａ、Ｒ２４５ｆａおよびＲ３６５ｍｆｃ、さらには未置換アルカン、例えば、ブタン、ｎ-ペンタン、イソペンタン、シクロペンタン、ヘキサン、ヘプタン、またはジエチルエーテルを使用することができる。これらの発泡剤を、混合物として使用することもできる。適する無機発泡剤は、例えば、空気、ＣＯ2またはＮ2Ｏである。また、発泡作用を、室温を超える温度において気体(例えば、窒素および／または二酸化炭素)の遊離を伴って分解する化合物、例えばアゾ化合物、例えばアゾジカルボナミドまたはアゾイソ酪酸ニトリル、あるいは塩、例えば、重炭酸アンモニウム、カルバミン酸アンモニウムまたは有機カルボン酸のアンモニウム塩、例えば、マロン酸、ホウ酸、ギ酸または酢酸のモノアンモニウム塩の添加によって達成することもできる。発泡剤のさらなる例、発泡剤の使用に関する詳細ならびに発泡剤を選択するための基準は、R.Vieweg、A.Hoechtlen(編)：「Kunststoff-Handbuch」、第VII巻、Carl-Hanser-Verlag、ミュンヘン、1966、第108頁以降、第453頁以降および第507-510頁に、ならびに、D.Randall、S.Lee(編)：「The Polyurethanes Book」、John Wiley & Sons, Ltd.、London、2002、第127-136頁、第232-233頁および第261頁に記載されている。
【００７５】
使用する固体発泡剤、低沸点液体または気体(これらはそれぞれ、個々にまたは混合物の形態で、例えば、液体または気体混合物の形態あるいは気体-液体混合物の形態で使用することができる)の量は、所望のＰＵＲ材料密度および水の使用量に依存する。必要な量は、実験によって容易に決定することができる。通常、満足しうる結果は、それぞれ構造成分１および２の重量を基準に、０.５〜３５重量部、好ましくは２〜１５重量部の固体量、１〜３０重量部、好ましくは３〜１８重量部の液体量、および／または、０.０１〜８０重量部、好ましくは１０〜３５重量部の気体量を用いて得られる。例えば、空気、二酸化炭素、窒素および／またはヘリウムを用いる気体導入は、配合成分１、４および５によって、またはポリイソシアネート２によって、または一方が１、４、５および他方が２によって行うことができる。
【００７６】
成分４として、当業者に既知のアミン触媒、例えば第三アミン、例えば、トリエチルアミン、トリブチルアミン、Ｎ-メチル-モルホリン、Ｎ-エチル-モルホリン、Ｎ,Ｎ,Ｎ',Ｎ'-テトラメチル-エチレンジアミン、ペンタメチル-ジエチレン-トリアミンおよび高級同族体(独国特許出願公開第２６２４５２７号および第２６２４５２８号)、１,４-ジアザ-ビシクロ-(２,２,２)-オクタン、Ｎ-メチル-Ｎ'-ジメチルアミノエチル-ピペラジン、ビス-(ジメチルアミノアルキル)-ピペラジン(独国特許出願公開第２６３６７８７号)、Ｎ,Ｎ-ジメチルベンジルアミン、Ｎ,Ｎ-ジメチルシクロヘキシルアミン、Ｎ,Ｎ-ジエチルベンジルアミン、ビス-(Ｎ,Ｎ-ジエチルアミノエチル)アジペート、Ｎ,Ｎ,Ｎ',Ｎ'-テトラメチル-１,３-ブタンジアミン、Ｎ,Ｎ-ジメチル-β-フェニル-エチル-アミン、ビス-(ジメチルアミノプロピル)-尿素、１,２-ジメチルイミダゾール、２-メチルイミダゾール、単環式および二環式アミジン(独国特許出願公開第１７２０６３３号)、ビス-(ジアルキルアミノ)-アルキルエーテル(米国特許第３３３０７８２号、独国特許第１０３０５５８号、独国特許出願公開第１８０４３６１号および第２６１８２８０号)ならびにアミド基(好ましくはホルムアミド基)を有する第三アミン(独国特許出願公開第２５２３６３３号および第２７３２２９２号に記載)を使用することができる。
【００７７】
また触媒として適するのは、第二アミン(例えばジメチルアミン)、およびアルデヒド(好ましくはホルムアルデヒド)、またはケトン(例えば、アセトン、メチルエチルケトンまたはシクロヘキサノン)およびフェノール(例えば、フェノールまたはアルキル置換フェノール)の自体既知のマンニッヒ塩基である。触媒としてイソシアネート基に対して活性な水素原子を含む第三アミンは、例えば、トリエタノールアミン、トリイソプロパノールアミン、Ｎ-メチル-ジエタノールアミン、Ｎ-エチル-ジエタノールアミン、Ｎ,Ｎ-ジメチル-エタノールアミン、これらとアルキレンオキシド(例えば、プロピレンオキシドおよび／またはエチレンオキシド)との反応生成物、さらには第二-第三アミン(独国特許出願公開第２７３２２９２号に記載)である。また触媒として、炭素-ケイ素結合を有するシラアミン(米国特許第３６２０９８４号に記載)、例えば、２,２,４-トリメチル-２-シラモルホリンおよび１,３-ジエチル-アミノメチル-テトラメチル-ジシロキサンを使用することもできる。また、窒素含有塩基、例えば水酸化テトラアルキルアンモニウム、およびヘキサヒドロトリアジンも考慮される。さらに、ＮＣＯ基とzerewitinoff活性水素原子の間の反応は、ラクタムおよびアザラクタムによって相当に促進される(酸性水素を有する化合物とラクタムの間の会合が最初に形成される)。
【００７８】
ポリウレタン反応の触媒としてアミンを使用する場合、アミン触媒作用を用いて本発明に従って製造したポリエーテルエステルポリオールは、触媒活性アミンを既に含んでいるであろうことに注目するのが普通である。しかし、当業者なら、なお添加すべきあらゆるアミン触媒の量を、適当な試験系列によって容易に決定することができる。
【００７９】
さらに、触媒として、この目的に普通である有機金属化合物、好ましくは有機スズ化合物、例えば有機カルボン酸のスズ(II)塩、例えば、スズ(II)アセテート、スズ(II)オクトエート、スズ(II)エチルヘキソエートおよびスズ(II)タウレート、ならびに、無機酸または有機カルボン酸のジアルキルスズ(IV)塩、例えば、ジブチルスズジアセテート、ジブチルスズジラウレート、ジブチルスズマレエート、ジオクチルスズジアセテートおよびジブチルスズジクロリドを使用することもできる。さらに、イオウ含有化合物、例えばジ-ｎ-オクチルスズメルカプチド(米国特許第３６４５９２７号)を使用することもできる。
【００８０】
特定の方法でＮＣＯ基の三量化を触媒する触媒を、高含量のいわゆるポリ(イソシアヌレート)構造を有するポリウレタン材料(「ＰＩＲフォーム」)の製造のために使用する。このような材料の製造のために、ＯＨ基に対して相当に過剰のＮＣＯ基を含む配合物を使用するのが普通である。通常、ＰＩＲフォームは、１８０〜４５０のインデックスを用いて製造する(このインデックスは、係数１００を掛けたイソシアネート基のヒドロキシ基に対する比と定義される)。イソシアヌレート構造を特徴付けるのに寄与する触媒は、金属塩、例えば酢酸カリウムまたは酢酸ナトリウム、オクタン酸ナトリウム、およびアミノ化合物、例えば１,３,５-トリス(３-ジメチルアミノプロピル)ヘキサヒドロトリアジンである。
【００８１】
通常、触媒または触媒の組合せは、イソシアネートに対して反応性である少なくとも２個の水素原子を含む化合物の合計量を基準に、およそ０.００１〜１０重量％、特に０.０１〜４重量％の量で使用する。
【００８２】
水分および物理的または化学的に作用する発泡剤が存在しなければ、緊密なＰＵＲ材料、例えば、ＰＵＲエラストマーまたはＰＵＲ注型エラストマーを製造することもできる。
【００８３】
所望により、添加剤５を、緊密または発泡ＰＵＲ材料の製造に使用することもできる。例えば、界面活性添加剤、例えば乳化剤、発泡安定剤、気泡調節剤、難燃剤、核形成剤、酸化抑制剤、安定剤、潤滑剤および脱型剤、着色剤、分散助剤および顔料を挙げることができる。適する乳化剤は、例えばひまし油スルホン酸ナトリウム塩または脂肪酸とアミンの塩、例えばジエチルアミンオレエートまたはジエタノールアミンステアレートである。また界面活性添加剤として、スルホン酸(例えばドデシルベンゼンスルホン酸またはジナフチルメタンジスルホン酸)、あるいは、脂肪酸(例えばリシノール酸)またはポリマー脂肪酸のアルカリまたはアンモニウム塩を使用することもできる。
【００８４】
適する発泡安定剤は、特にポリエーテルシロキサンである。通常、これら化合物の構造は、エチレンオキシドとプロピレンオキシドのコポリマーが、ポリジメチルシロキサン基に結合しているような構造である。このような発泡安定剤は、イソシアネートに対して反応性であるか、または末端ＯＨ基のエーテル化によってイソシアネートに対して非反応性にすることができる。これらは、例えば、米国特許第２８３４７４８号、第２９１７４８０号および第３６２９３０８号に記載されている。このような発泡安定剤の一般構造は、G.Oertel(編)：「Kunststoff-Handbuch」、第VII巻、Carl-Hanser-Verlag、ミュンヘン、Vienna、1992、第113-115頁に示されている。特に重要なものは、アロファネート基により多数分岐しているポリシロキサン-ポリオキシアルキレンコポリマー(独国特許出願公開第２５５８５２３号に記載)である。また適するのは、他の有機ポリシロキサン、エトキシル化アルキルフェノール、エトキシル化脂肪アルコールおよびパラフィン油、ならびに、気泡調節剤、例えばパラフィン、脂肪アルコールおよびジメチルポリシロキサンである。
【００８５】
また、乳化作用、充填剤の分散、気泡構造を改善するため、および／またはその安定化のために、ポリオキシアルキレンおよびフルオロアルカン基(側鎖基として)を有するオリゴマーポリアクリレートも適している。通常、界面活性物質は、１００重量部の成分１を基準に、０.０１〜５重量部の量で使用する。また、反応抑制剤、例えば酸反応性物質、例えば塩酸、または有機酸および酸ハロゲン化物、ならびに、自体既知の顔料または着色剤および難燃剤、例えばリン酸トリス-(クロロエチル)、リン酸トリクレジルまたはリン酸およびポリリン酸アンモニウム、さらには老化および風化作用に対する安定剤、可塑剤、および殺菌および殺細菌作用を有する物質を添加することもできる。
【００８６】
本発明に従って所望により使用する界面活性な添加剤および発泡安定剤、ならびに気泡調節剤、反応抑制剤、安定剤、難燃物質、可塑剤、着色剤および充填剤、ならびに静菌および静細菌作用を有する物質のさらなる例、ならびに、これら添加剤の使用および作用様式に関する詳細は、R.Vieweg、A.Hoechtlen(編)：「Kunststoff-Handbuch」、第VII巻、Carl-Hanser-Verlag、ミュンヘン、1966、第103-113頁に記載されている。
【００８７】
ＰＵＲ材料の製造のために、ポリイソシアネート２中のイソシアネート基の、成分１、３、４および５中のイソシアネート反応性水素に対する比は、大きく変化することができる。０.７：１〜５：１の比が普通である。
【００８８】
ＰＵＲ材料は、原理的に当業者に既知である混合デバイスを用いて、文献に記載の方法、例えばワンショット法またはプレポリマー法によって製造することができる。本発明の方法によって特に有利に製造することができる高官能価のポリエーテルエステルポリオールは、ポリイソシアネートおよび物理的発泡剤(これは所望により使用される)とともに、通常の高圧または低圧加工機を用いて、特に硬質ポリウレタン断熱フォーム(これは、例えば冷凍デバイスまたは建造物の断熱に使用される)に加工することができる。本発明に係るポリエーテルエステルポリオールを、個々の成分として、または予め製造する配合物の構成成分として、混合重合体に供給することができる。
【００８９】
上記した文献の全ては、その全体が全ての有用な目的のために参考として本明細書の一部を構成する。
本発明を具体化するある種の特定の構成を示しかつ説明したが、基礎をなす発明コンセプトの思想および範囲から逸脱することなく、各部分の様々な修飾および変更を為しうること、ならびに、本発明が本明細書において示しかつ説明した特定の形態に限定されないことは、当業者には明らかであろう。
【実施例】
【００９０】
使用した原料：
ダイズ油：
ダイズ油(精製品、即ち、レシチンを除去し、中和し、脱色し、蒸気除去したもの)(Sigma-Aldrich Chemie GmbH、ミュンヘンから入手)
IrganoxＲ 1076：
オクタデシル-３-(３,５-ジ-tert-ブチル-４-ヒドロキシフェニル)プロピオネート
【００９１】
ポリマーアルコキシレートの製造：
グリセロール(１１９０.２ｇ)およびＫＯＨ水溶液(４５重量％のＫＯＨを含む)(５８.８ｇ)を、１０Ｌ(リットル)オートクレーブにおいて６０℃で混合した。撹拌しながら(４５０ｒｐｍ)、圧力１０ｍバール以下に到達するまで、真空中１０８℃で脱水を行った。次いで、プロピレンオキシド(４１４１.１ｇ)を、全圧３バールを超えないように１１０℃で計量導入した。１１０℃で８０分間の後反応時間の後、反応混合物を、同様に１１０℃で３０分間、真空中で十分に加熱した。反応器の内容物を、８０℃に冷却し、ＫＯＨ水溶液(４５重量％のＫＯＨを含む)(５５０.８ｇ)を加えた。圧力１０ｍバール以下に到達するまで、真空中１１０℃で脱水を行った。このアルカリ性ポリマーは、アルカリ価４９.６ｍｇＫＯＨ／ｇおよびアルコキシレート含量１２.６当量％を有していた。このアルコキシレート含量は、ポリマーアルコキシレート中の全てのzerewitinoff活性水素原子から、脱プロトン化によりＫＯＨによって除去されたzerewitinoff活性水素原子の割合であると理解すべきである。
【００９２】
実施例Ａ(比較)
ソルビトールの水中７０重量％溶液(７９５ｇ)およびサッカロース(１０４６ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、ダイズ油(２１２７.３ｇ)およびイミダゾール(９ｇ)を加えた。窒素圧５バールの適用およびその後の常圧への解放を３回行うことにより、空気を窒素に交換した。温度を１１０℃に上げ、プロピレンオキシド(２２７１ｇ)を、４５０ｒｐｍで撹拌しながら５.６５時間にわたって計量導入した。２.５８時間の後反応時間の後、生成物を、１１０℃で０.５時間、真空中で十分に加熱した。８０℃に冷却した後、IrganoxＲ 1076(３ｇ)を加えた。生成物のＯＨ価は３８６ｍｇＫＯＨ／ｇであり、２５℃での粘度は２３,８００ｍＰａｓであった。サッカロース使用量の５.１％が未反応のまま残った。
【００９３】
実施例Ｂ(比較)
ソルビトールの水中７０重量％溶液(７９６ｇ)およびサッカロース(１０４８.７ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、ダイズ油(２１２９.２ｇ)およびイミダゾール(８.９５ｇ)を加えた。窒素圧５バールの適用およびその後の常圧への解放を３回行うことにより、空気を窒素に交換した。温度を１１０℃に上げ、プロピレンオキシド(１１３５.３ｇ)およびエチレンオキシド(１１３５.５ｇ)の混合物を、４５０ｒｐｍで撹拌しながら５.４時間にわたって計量導入した。３.１３時間の後反応時間の後、生成物を、１１０℃で０.５時間、真空中で十分に加熱した。８０℃に冷却した後、IrganoxＲ 1076(３ｇ)を加えた。生成物のＯＨ価は４００ｍｇＫＯＨ／ｇであり、２５℃での粘度は１４,５６０ｍＰａｓであった。サッカロース使用量の５.２％が未反応のまま残った。
【００９４】
実施例Ｃ(比較)
ソルビトールの水中７０重量％溶液(７９５.８ｇ)およびサッカロース(１０４６.２ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、ダイズ油(２１３３.９ｇ)およびイミダゾール(９.１ｇ)を加えた。窒素圧５バールの適用およびその後の常圧への解放を３回行うことにより、空気を窒素に交換した。温度を１１０℃に上げ、プロピレンオキシド(２２７１ｇ)を、４５０ｒｐｍで撹拌しながら１３.４２時間にわたって計量導入した。３.１８時間の後反応時間の後、生成物を、１１０℃で０.５時間、真空中で十分に加熱した。８０℃に冷却した後、IrganoxＲ 1076(２.９７７ｇ)を加えた。生成物のＯＨ価は４０７ｍｇＫＯＨ／ｇであり、２５℃での粘度は２８,６２０ｍＰａｓであった。サッカロース使用量の１.８％が未反応のまま残った。
【００９５】
実施例Ｄ(比較)
ソルビトールの水中７０重量％溶液(４９６.５ｇ)およびサッカロース(１０４９.２ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、ダイズ油(２１３５.６ｇ)およびイミダゾール(９.１ｇ)を加えた。窒素圧５バールの適用およびその後の常圧への解放を３回行うことにより、空気を窒素に交換した。温度を１１０℃に上げ、プロピレンオキシド(１１３７.８ｇ)を、９.９５時間にわたって計量導入し、さらなるプロピレンオキシド(１１３５.５ｇ)を、３.３５時間にわたって計量導入した。撹拌機速度は４５０ｒｐｍであった。１.８８時間の後反応時間の後、生成物を、１１０℃で０.５時間、真空中で十分に加熱した。８０℃に冷却した後、IrganoxＲ 1076(３.００５ｇ)を加えた。生成物のＯＨ価は３８３.５ｍｇＫＯＨ／ｇであり、２５℃での粘度は１９,２６０ｍＰａｓであった。サッカロース使用量の５.１％が未反応のまま残った。
【００９６】
実施例Ｅ(比較)
ソルビトールの水中７０重量％溶液(７９８.１ｇ)およびサッカロース(５２３.８ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、ダイズ油(２１３５.９ｇ)およびイミダゾール(９ｇ)を加えた。窒素圧５バールの適用およびその後の常圧への解放を３回行うことにより、空気を窒素に交換した。温度を１１０℃に上げ、プロピレンオキシド(８８０ｇ)を、４５０ｒｐｍで撹拌しながら５.３２時間にわたって計量導入した。２.０５時間の後反応時間の後、混合物を５０℃に冷却し、サッカロース(５２３.５ｇ)を加えた。再び空気を窒素に３回交換した後、混合物を再び１１０℃に加熱し、プロピレンオキシド(１３９１ｇ)を、撹拌機速度４５０ｒｐｍで８.３８時間にわたって計量導入した。２.６７時間の後反応時間の後、生成物を、１１０℃で０.５時間、真空中で十分に加熱した。８０℃に冷却した後、IrganoxＲ 1076(３.０２４ｇ)を加えた。生成物のＯＨ価は３７４ｍｇＫＯＨ／ｇであり、２５℃での粘度は１８,０９０ｍＰａｓであった。サッカロース使用量の７.０２％が未反応のまま残った。
【００９７】
実施例Ｆ(比較)
ソルビトールの水中７０重量％溶液(７１９.８ｇ)およびサッカロース(９４６.７ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、イミダゾール(９.０ｇ)を加えた。窒素圧５バールの適用およびその後の常圧への解放を３回行うことにより、空気を窒素に交換した。温度を１１０℃に上げ、プロピレンオキシド(１１３５.５ｇ)を、４５０ｒｐｍで撹拌しながら合計８.１３時間にわたって計量導入した。計量導入段階の最初における劣ったプロピレンオキシド吸収のゆえに、計量プロピレンオキシド添加を２回中断しなければならなかった。１.３８時間の後反応時間の後、生成物を５０℃に冷却し、ダイズ油(２１７６.２ｇ)を加えた。反応器を閉じた後、窒素圧５バールの適用およびその後の常圧への解放を３回行うことにより、空気を窒素に交換した。再び１１０℃に加熱した後、プロピレンオキシド(１１３５.５ｇ)を、４５０ｒｐｍで撹拌しながら６.６７時間にわたって計量導入した。３.８２時間の後反応時間の後、生成物を、１１０℃で０.５時間、真空中で十分に加熱した。８０℃に冷却した後、IrganoxＲ 1076(３.００６ｇ)を加えた。生成物のＯＨ価は３８３.３ｍｇＫＯＨ／ｇであり、２５℃での粘度は１９,３６０ｍＰａｓであった。サッカロース使用量の０.０２％が未反応のまま残った。
反応初期段階の導入、圧力および温度プロフィールを図１に示す。
【００９８】
実施例Ｇ
ソルビトールの水中７０重量％溶液(７１７.５ｇ)およびサッカロース(９４１.７ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｃからの生成物(６０４.６ｇ)、ダイズ油(１９１７.２ｇ)およびイミダゾール(８.１２ｇ)を加えた。窒素圧５バールの適用およびその後の常圧への解放を３回行うことにより、空気を窒素に交換した。温度を１１０℃に上げ、プロピレンオキシド(２０４３.９ｇ)を、４５０ｒｐｍで撹拌しながら１３.３７時間にわたって計量導入した。２.８８時間の後反応時間の後、生成物を、１１０℃で０.５時間、真空中で十分に加熱した。８０℃に冷却した後、IrganoxＲ 1076(３.０１４ｇ)を加えた。生成物のＯＨ価は３７５ｍｇＫＯＨ／ｇであり、２５℃での粘度は２１,１００ｍＰａｓであった。サッカロース使用量の０.８％が未反応のまま残った。
反応初期段階の導入、圧力および温度プロフィールを図２に示す。
【００９９】
実施例Ｈ
ソルビトールの水中７０重量％溶液(７１７.５ｇ)およびサッカロース(９４１.７ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｃからの生成物(６０５.６ｇ)およびイミダゾール(８.１８ｇ)を加えた。窒素圧５バールの適用およびその後の常圧への解放を３回行うことにより、空気を窒素に交換した。温度を１１０℃に上げ、プロピレンオキシド(１０２２.０ｇ)を、４５０ｒｐｍで撹拌しながら６.７７時間にわたって計量導入した。１.１時間の後反応時間の後、混合物を５０℃に冷却し、ダイズ油(１９２０.１ｇ)を加えた。反応器を閉じた後、窒素圧５バールの適用およびその後の常圧への解放を３回行うことにより、空気を窒素に交換した。再び１１０℃に加熱した後、プロピレンオキシド(１０２１.９ｇ)を、４５０ｒｐｍで撹拌しながら６.７２時間にわたって計量導入した。２.７時間の後反応時間の後、生成物を、１１０℃で０.５時間、真空中で十分に加熱した。８０℃に冷却した後、IrganoxＲ 1076(３.０３ｇ)を加えた。生成物のＯＨ価は３８４ｍｇＫＯＨ／ｇであり、２５℃での粘度は２０,６００ｍＰａｓであった。サッカロース使用量の０.０２％が未反応のまま残った。
反応初期段階の導入、圧力および温度プロフィールを図３−ａおよび図３−ｂに示す。
【０１００】
実施例Ｉ
ソルビトールの水中７０重量％溶液(７１８.８ｇ)およびサッカロース(９４１.９ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｈからの生成物(６０４.７ｇ)およびイミダゾール(８.１３ｇ)を加えた。窒素圧５バールの適用およびその後の常圧への解放を３回行うことにより、空気を窒素に交換した。温度を１１０℃に上げ、プロピレンオキシド(１０１０.０ｇ)を、４５０ｒｐｍで撹拌しながら６.６時間にわたって計量導入した。１.２５時間の後反応時間の後、混合物を５０℃に冷却し、ダイズ油(１９１３.９ｇ)を加えた。反応器を閉じた後、窒素圧５バールの適用およびその後の常圧への解放を３回行うことにより、空気を窒素に交換した。再び１１０℃に加熱した後、プロピレンオキシド(１０１０.０ｇ)を、４５０ｒｐｍで撹拌しながら７.０５時間にわたって計量導入した。３時間の後反応時間の後、生成物を、１１０℃で０.５時間、真空中で十分に加熱した。８０℃に冷却した後、IrganoxＲ 1076(３.０１ｇ)を加えた。生成物のＯＨ価は３９９ｍｇＫＯＨ／ｇであり、２５℃での粘度は２０,３００ｍＰａｓであった。サッカロース使用量の０.０５％が未反応のまま残った。
【０１０１】
実施例Ｋ
ソルビトールの水中７０重量％溶液(７５９.２ｇ)およびサッカロース(９４１.８ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｉからの生成物(３００.４ｇ)およびイミダゾール(９.０２ｇ)を加えた。窒素圧５バールの適用およびその後の常圧への解放を３回行うことにより、空気を窒素に交換した。温度を１１０℃に上げ、プロピレンオキシド(１０６９.２ｇ)を、４５０ｒｐｍで撹拌しながら６.８時間にわたって計量導入した。２.４７時間の後反応時間の後、混合物を５０℃に冷却し、ダイズ油(２０２８.４ｇ)を加えた。反応器を閉じた後、窒素圧５バールの適用およびその後の常圧への解放を３回行うことにより、空気を窒素に交換した。再び１１０℃に加熱した後、プロピレンオキシド(１０６９.２ｇ)を、４５０ｒｐｍで撹拌しながら６.８２時間にわたって計量導入した。２.４時間の後反応時間の後、生成物を、１１０℃で０.５時間、真空中で十分に加熱した。８０℃に冷却した後、IrganoxＲ 1076(２.９９５ｇ)を加えた。生成物のＯＨ価は３８８.６ｍｇＫＯＨ／ｇであり、２５℃での粘度は１９,５５０ｍＰａｓであった。サッカロース使用量の０.１８％が未反応のまま残った。
【０１０２】
実施例Ｌ
ソルビトールの水中７０重量％溶液(７５８.７ｇ)およびサッカロース(９９６.７ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｋからの生成物(３０１.２ｇ)およびイミダゾール(９.０１ｇ)を加えた。窒素圧５バールの適用およびその後の常圧への解放を３回行うことにより、空気を窒素に交換した。温度を１１０℃に上げ、プロピレンオキシド(１０７３.５ｇ)を、４５０ｒｐｍで撹拌しながら６.５３時間にわたって計量導入した。１.３３時間の後反応時間の後、混合物を５０℃に冷却し、ダイズ油(２０３１.４ｇ)を加えた。反応器を閉じた後、窒素圧５バールの適用およびその後の常圧への解放を３回行うことにより、空気を窒素に交換した。再び１１０℃に加熱した後、プロピレンオキシド(１０７３.５ｇ)を、４５０ｒｐｍで撹拌しながら６.５５時間にわたって計量導入した。３.３２時間の後反応時間の後、生成物を、１１０℃で０.５時間、真空中で十分に加熱した。８０℃に冷却した後、IrganoxＲ 1076(３.０２２ｇ)を加えた。生成物のＯＨ価は３８８.０ｍｇＫＯＨ／ｇであり、２５℃での粘度は２０,８００ｍＰａｓであった。サッカロース使用量の０.０８％が未反応のまま残った。
【０１０３】
実施例Ｍ(比較)
ソルビトールの水中７０重量％溶液(６９２.５ｇ)およびサッカロース(９０９.６ｇ)を、１０Ｌオートクレーブに入れた。撹拌しながら圧力を徐々に低下させ、圧力１０ｍバールが２時間にわたり維持されるまで、水を１１０℃で留去した。５０℃に冷却した後、実施例Ｈからの生成物(６００.３ｇ)およびポリマーアルコキシレート(１８１.３ｇ)を加えた。窒素圧５バールの適用およびその後の常圧への解放を３回行うことにより、空気を窒素に交換した。温度を１１０℃に上げ、プロピレンオキシド(９８７.３ｇ)を、４５０ｒｐｍで撹拌しながら４.０８時間にわたって計量導入した。２.１時間の後反応時間の後、混合物を５０℃に冷却しダイズ油(１８６５.２ｇ)を加えた。反応器を閉じた後、窒素圧５バールの適用およびその後の常圧への解放を３回行うことにより、空気を窒素に交換した。再び１１０℃に加熱した後、プロピレンオキシド(９８７.３ｇ)を、４５０ｒｐｍで撹拌しながら４.０８時間にわたって計量導入した。６.３時間の後反応時間の後、生成物を、１１０℃で０.５時間、真空中で十分に加熱した。８０℃に冷却した後、粗生成物(２９６ｇ)を、未反応サッカロースの割合を測定するために取り出した。水中乳酸の８５重量％溶液(１９.９４ｇ)を、オートクレーブ中に残存する量に加え、８０℃で３０分間、撹拌を行った。次いで、IrganoxＲ 1076(２.９９６ｇ)を加え、同様に８０℃で撹拌を行った。生成物のＯＨ価は３８０.５ｍｇＫＯＨ／ｇであり、２５℃での粘度は１４,５００ｍＰａｓであった。糖使用量の４.５５％が未反応のまま残った。
【０１０４】
試験結果を、以下の表１にまとめる：
【表１】
2010095721.tif 000002
【０１０５】
ＯＨ価の測定は、ＤＩＮ５３２４０の記載に従って行った。粘度は、回転粘度計(Physica MCR 51、製造元：Anton Paar)を用いて測定した。未反応開始剤(サッカロース)の含量の測定は、代表試料(４５０ｒｐｍで撹拌しながら取り出す)をトルエンに溶解し、吸引フィルターで濾過し、濾過ケーキをアセトンで洗浄し、濾過ケーキを８０℃で乾燥し、重量測定することによって行った。
【０１０６】
発泡例
使用した原料：
通常のポリオールＡ：
プロピレンオキシドに基づくポリエーテルポリオール；開始剤：サッカロース、エチレングリコール、プロピレングリコール；ＯＨ価：４５０ｍｇＫＯＨ／ｇ；数平均官能価：４.７
通常のポリオールＢ：
プロピレンオキシドに基づくポリエーテルポリオール；開始剤：ｏ-トルエンジアミン、ＯＨ価：４００ｍｇＫＯＨ／ｇ
通常のポリオールＣ：
プロピレンオキシドに基づくポリエーテルポリオール；開始剤：エチレンジアミン、ＯＨ価：４７０ｍｇＫＯＨ／ｇ
通常のポリオールＤ：
プロピレンオキシドに基づくポリエーテルポリオール；開始剤：プロピレングリコール、ＯＨ価：１１２ｍｇＫＯＨ／ｇ
触媒１：
ペンタメチルジプロピレンジアミン
触媒２：
Ｎ,Ｎ-ジメチルシクロヘキシルアミン
Tegostab B 8465Ｒ：
ポリエーテルポリシロキサンに基づく発泡安定剤；Degussa Goldschmidt AG、45127 Essen
【０１０７】
ポリオール成分の製造：
ポリオールおよび添加剤を、表２に示した量(重量部)に従って混合した。
【表２】
2010095721.tif 000003
【０１０８】
それぞれ１００重量部の表２に示す均一ポリオール混合物を、シクロペンタンとイソペンタンの発泡剤混合物(シクロペンタン／イソペンタン比が７：３)とともに２０℃で撹拌した。表３は、混濁が観察されなかった発泡剤のポリオール混合物に対する最大重量比を示す。発泡剤の溶解性が、ポリオール配合物１００重量部中、発泡剤２２重量部を超える場合、さらに詳しい研究は行わなかった。
【表３】
2010095721.tif 000004
【０１０９】
表３の結果は、本発明または欧州特許出願公開第１９２３４１７号に従って製造していないポリオールを配合物成分として使用したときに、顕著に低下した発泡剤の溶解性が観察されることを示す。発泡剤溶解性の有意の改善を、ごく少量の本発明または欧州特許出願公開第１９２３４１７号に従うポリエーテルエステルを添加することによって達成することができる。
【０１１０】
発泡例
ポリオール１００重量部を発泡剤(シクロペンタン／イソペンタン；その比が７：３)１４重量部と混合し、これと表４に示した量のDesmodurＲ 44 V 20 L(Bayer MaterialScience AG；イソシアネート含量が３１.５重量％のポリマーＭＤＩ)とを４２００ｒｐｍで６〜８秒間撹拌した。(イソシアネート基のモル数／イソシアネート反応性基のモル数)×１００と定義されるインデックスは、全ての場合において１１３であった。寸法２２ｃｍ×２２ｃｍ×１０ｃｍまたは２２ｃｍ×２２ｃｍ×６ｃｍの型に、反応混合物を表４に示した嵩密度で充填した。嵩密度は、別に測定した最少供給嵩密度よりも１０％高くなるように選択した。厚さ１０ｃｍの型で製造した発泡体を、型中で４分間の滞留時間の後に型から取り出し、発泡体の後膨れを脱型後の３０分間測定した。厚さ６ｃｍの型で製造した発泡体から、寸法２０ｃｍ×２０ｃｍ×３ｃｍの試験片を、熱伝導率の測定のために得た。熱伝導率は、発泡剤温度２３℃でフォームを製造して２時間後に測定した。
【０１１１】
【表４】
2010095721.tif 000005
表４の例は、大量の本発明に係るポリエーテルエステルポリオールを含むポリオール配合物を使用したときに、型中での短い滞留時間であっても、成形体の低い後膨れが確保され、かつ低い熱伝導率が達成されることを示す。
【図１】
2010095721.tif 000006
【図２】
2010095721.tif 000007
【図３−ａ】
2010095721.tif 000008
【図３−ｂ】
2010095721.tif 000009
【外国語明細書】
2010095721.tif 000010
2010095721.tif 000011
2010095721.tif 000012
2010095721.tif 000013
2010095721.tif 000014
2010095721.tif 000015
2010095721.tif 000016
2010095721.tif 000017
2010095721.tif 000018
2010095721.tif 000019
2010095721.tif 000020
2010095721.tif 000021
2010095721.tif 000022
2010095721.tif 000023
2010095721.tif 000024
2010095721.tif 000025
2010095721.tif 000026
2010095721.tif 000027
2010095721.tif 000028
2010095721.tif 000029
2010095721.tif 000030
2010095721.tif 000031
2010095721.tif 000032
2010095721.tif 000033
2010095721.tif 000034
2010095721.tif 000035
2010095721.tif 000036
2010095721.tif 000037
2010095721.tif 000038
2010095721.tif 000039
2010095721.tif 000040
2010095721.tif 000041
2010095721.tif 000042
2010095721.tif 000043
2010095721.tif 000044
2010095721.tif 000045
2010095721.tif 000046
2010095721.tif 000047
2010095721.tif 000048
2010095721.tif 000049
2010095721.tif 000050
2010095721.tif 000051
2010095721.tif 000052
2010095721.tif 000053